(57)【要約】【課題】二色比などの光学特性を低下させず、欠陥の少ない良質な異方性膜を得られる異方性膜用組成物を提供する。【解決手段】異方性膜用組成物にアセチレン系化合物及び異方性材料を含有させる。【選択図】なし【特許請求の範囲】
【請求項１】
アセチレン系化合物及び異方性材料を含有する
ことを特徴とする、異方性膜用組成物。
【請求項２】
さらに、溶剤を含有する
ことを特徴とする、請求項１に記載の異方性膜用組成物。
【請求項３】
該アセチレン系化合物の含有量が、該溶剤に対して０．００５〜０．０５重量％である
ことを特徴とする、請求項２に記載の異方性膜用組成物。
【請求項４】
請求項１〜３のいずれか一項に記載の異方性膜用組成物を用いて形成された
ことを特徴とする、異方性膜。
【請求項５】
アセチレン系化合物を含有する
ことを特徴とする、異方性膜。
【請求項６】
請求項４又は請求項５に記載の異方性膜を備える
ことを特徴とする、偏光素子。
【請求項７】
請求項４又は請求項５に記載の異方性膜を備える
ことを特徴とする、光学素子。
【発明の詳細な説明】
【技術分野】
【０００１】
本発明は、異方性膜に用いられる異方性膜用組成物に関し、詳しくは、光学特性の良好な異方性膜を得られる異方性膜用組成物に関するものである。
【背景技術】
【０００２】
液晶表示素子（ＬＣＤ）では、表示における旋光性や複屈折性を制御するために直線偏光膜や円偏光膜が用いられている。また、有機エレクトロルミネッセンス表示素子（ＯＬＥＤ）などの発光型表示素子やタッチパネルなどの入出力素子においても、外光の反射防止のために円偏光膜が使用されている。
【０００３】
従来、これらの偏光膜（異方性膜）にはヨウ素が二色性物質として広く使用されてきた。しかしながら、ヨウ素は昇華性が大きいために、偏光膜に使用した場合、その耐熱性や耐光性が十分ではなかった。そのため、有機系色素を二色性物質として使用する偏光膜が検討されている。
【０００４】
また、前記の偏光膜は、通常、偏光膜の材料を含むインク（異方性膜用組成物）を基材に塗布し、その塗布膜を乾燥させることにより製造されていた。この際、インクと基材の濡れ性を改善するために、インクに界面活性剤を添加することが提案されている（特許文献１参照）。また。特許文献１記載の技術では、濡れ性を改善するために、インク中に０．１重量％以上の界面活性剤を用いるようになっている。
【０００５】
【特許文献１】米国特許第６０４９４２８号明細書
【発明の開示】
【発明が解決しようとする課題】
【０００６】
しかしながら、特許文献１等の従来技術を用いてインクに界面活性剤を添加し、このインクを用いて偏光膜を形成した場合、製造される偏光膜には界面活性剤が残留して相分離し、このことが偏光膜の光学特性を低下させることが判明した。
本発明は上記の課題に鑑みて創案されたもので、二色比などの光学特性を低下させず、欠陥の少ない良質な異方性膜を得られる異方性膜用組成物、並びに、それを用いた異方性膜、偏光素子及び光学素子を提供することを目的とする。
【課題を解決するための手段】
【０００７】
本発明者は、上記課題を解決するべく鋭意検討した結果、異方性膜用組成物に、界面活性剤としてアセチレン系化合物を含有させることにより、当該異方性膜用組成物を用いて形成される異方性膜の光学活性を低下させること無く、基板への濡れ性を改善できることを見出し、本発明を完成させた。これは、アセチレン系化合物はミセルを形成しがたいため、少量のアセチレン系化合物によって異方性膜用組成物の濡れ性を改善できると共に、塗布膜中で相分離を起こさないためと推察される。
【０００８】
即ち、本発明の要旨は、アセチレン系化合物及び異方性材料を含有することを特徴とする、異方性膜用組成物に存する（請求項１）。
【０００９】
このとき、本発明の異方性膜用組成物は、溶剤を含有することが好ましい（請求項２）。この際、該アセチレン系化合物の含有量が、該溶剤に対して０．００５〜０．０５重量％であることが好ましい（請求項３）。
【００１０】
本発明の別の要旨は、本発明の異方性膜用組成物を用いて形成されたことを特徴とする、異方性膜に存する（請求項４）。
【００１１】
本発明の更に別の要旨は、アセチレン系化合物を含有することを特徴とする、異方性膜に存する（請求項５）。
【００１２】
本発明の更に別の要旨は、本発明の異方性膜を備えることを特徴とする、偏光素子に存する（請求項６）。
【００１３】
本発明の更に別の要旨は、本発明の異方性膜を備えることを特徴とする、光学素子に存する（請求項７）。
【発明の効果】
【００１４】
本発明によれば、二色比等の光学特性を低下させないで、欠陥の少ない良質な異方性膜が得られる異方性膜用組成物を提供できる。また、本発明によれば、二色比等の光学特性が高く、欠陥が少ない異方性膜、並びに、それを用いた偏光素子及び光学素子を提供できる。
【発明を実施するための最良の形態】
【００１５】
以下、本発明について実施形態や例示物等を示して詳細に説明するが、本発明は以下の実施形態や例示物などに限定されるものではなく、本発明の要旨を逸脱しない範囲において任意に変更して実施することができる。
【００１６】
なお、本発明でいう異方性膜とは、膜の厚み方向及び任意の直交する面内２方向の立体座標系における合計３方向から選ばれる任意の２方向において電磁気学的性質に異方性を有する膜である。電磁気学的性質としては、吸収、屈折等の光学的性質、抵抗、容量等の電気的性質などが挙げられる。吸収、屈折などの光学的異方性を有する膜としては、例えば、直線偏光膜、円偏光膜等の偏光膜；位相差膜；導電異方性膜などが挙げられる。
本発明の異方性膜は、偏光膜、位相差膜、導電異方性膜に用いられることが好ましく、偏光素子に用いられることがより好ましい。
【００１７】
［１．異方性膜用組成物］
本発明の異方性膜用組成物は、少なくとも、アセチレン系化合物と、異方性材料とを含有する。また、本発明の異方性膜用組成物は、通常、溶剤を含有する。さらに、本発明の異方性膜用組成物は、本発明の効果を著しく損なわない限り、その他の成分を含有していてもよい。
【００１８】
［１−１．アセチレン系化合物］
アセチレン系化合物としては、通常、分子構造中に炭素−炭素三重結合を有する界面活性剤を用いる。中でも、本発明においては、両親媒性化合物を用いることが好ましく、特に、親水性基として水酸基またはポリエチレンオキサイド基を有するものが好ましい。
【００１９】
本発明に係るアセチレン系化合物のうち、好適なものの例としては、アセチレンアルコール類、アセチレングリコール類などが挙げられる。
ここで、アセチレンアルコール類のうち好適なものの例を挙げると下記式（Ｉ）で表わされる化合物が挙げられ、アセチレングリコール類のうち好適なものの例を挙げると下記式（II）で表わされる化合物が挙げられる。
【００２０】
【化１】
2008111952.tif 000002
【００２１】
【化２】
2008111952.tif 000003
【００２２】
前記の式（Ｉ）及び式（II）において、Ｒ1及びＲ2はそれぞれ独立にアルキル基を表わす。このアルキル基の炭素数は本発明の効果を著しく損なわない限り制限は無いが、通常１以上、中でも３以上、また、通常１０以下、中でも５以下が好ましい。Ｒ1及びＲ2の炭素数が大きすぎると、界面活性能を示さない可能性がある。
Ｒ1及びＲ2の好適な例を挙げると、Ｒ1としてはメチル基が好ましく、Ｒ2としてはイソブチル基が好ましい。なお、式（II）において、Ｒ1同士、及び、Ｒ2同士は、それぞれ、同じでも良く、異なっていても良い。
【００２３】
また、前記の式（Ｉ）及び式（II）において、ｎはそれぞれ独立に、任意の０以上の整数を表わす。ただし、ｎは、通常０以上、また、通常２０以下、中でも１０以下が好ましい。ｎが大きすぎると界面活性能を示さない可能性がある。
【００２４】
本発明に係るアセチレン系化合物の具体例を挙げると、エアープロダクツ社製サーフィノール（登録商標）、ダイノール（登録商標）；日信化学工業製オルフィン（登録商標）などが挙げられる。中でも、好ましいものとしては、サーフィノール１０４Ｅ、サーフィノール１０４Ｈ、サーフィノール１０４Ａ、サーフィノール１０４ＢＣ、サーフィノール１０４ＤＰＭ、サーフィノール１０４ＰＧ−５０、サーフィノール１０４Ｓ、サーフィノール４２０、サーフィノール４４０、サーフィノール４６５、サーフィノール４８５、サーフィノールＳＥ、サーフィノールＳＥ−Ｆ、サーフィノール５０４、サーフィノール６１、ダイノール６０４、サーフィノール２５０２、サーフィノール８２、オルフィンＥ１００４、オルフィンＥ１０１０、オルフィンＰＤ−００１、オルフィンＰＤ−００２Ｗ、オルフィンＰＤ−００４、オルフィンＥＸＰ４００１、オルフィンＥＸＰ４０３６、オルフィンＥＸＰ４０５１Ｆなどが挙げられる。
なお、アセチレン系化合物は、１種を用いても良く、２種以上を任意の組み合わせ及び比率で併用しても良い。
【００２５】
アセチレン系化合物は、本発明の異方性膜用組成物において界面活性剤として機能する。したがって、このアセチレン系化合物を本発明の異方性膜用組成物に含有させることにより、本発明の異方性膜用組成物を基材に塗布する際の濡れ性が改善し、欠損の少ない異方性膜が得られる。つまり、アセチレン系化合物は、濡れ剤としての役割を有するのである。
【００２６】
アセチレン系化合物の含有率は、本発明の効果を著しく損なわない限り任意である。ただし、異方性材料に対して、通常０．０１重量％以上、中でも０．０５重量％以上、特には０．１重量％以上、また、通常１０重量％以下、中でも５重量％以下、特には１重量％以下が好ましい。アセチレン系化合物が異方性材料に対して少なすぎると均一に塗布することが困難となる可能性があり、多すぎると光学特性を劣化させる可能性がある。
【００２７】
また、本発明の異方性膜用組成物が溶剤を含有している場合には、溶剤に対して、アセチレン系化合物の含有量は、通常０．００１重量％以上、中でも０．００５重量％以上、また、通常０．１重量％以下、中でも０．０５重量％以下が好ましい。アセチレン系化合物の含有量がこの範囲の下限を下回ると濡れ性の改善が期待できない可能性があり、上限を上回ると異方性膜の光学特性が低下する可能性がある。
【００２８】
［１−２．異方性材料］
異方性材料としては、異方性を有する材料であれば任意の材料を用いることができる。また、異方性材料は、１種を用いても良く、２種以上を任意の組み合わせ及び比率で併用しても良い。この異方性材料は、後述の湿式成膜法に供するためには、水や有機溶媒等の溶剤に可溶であることが好ましく、特に水溶性であることが好ましい。
また、その分子量は本発明の効果を著しく損なわない限り任意であるが、塩型をとらない遊離の状態で、その分子量が２００以上であるのが好ましく、３００以上であるのが特に好ましく、また、１５００以下であるのが好ましく、１２００以下であるのが特に好ましい。
【００２９】
中でも、異方性材料としては、液晶性を有する材料が好ましい。そのような異方性材料の例としては、色素、透明材料などが挙げられる。
【００３０】
色素としては、例えば、縮合多環系色素、アゾ系色素などが挙げられる。その具体例を挙げると、米国特許第２４００８７７号明細書、Dreyer J. F., Phys. and Colloid Chem., 1948, 52, 808., “The Fixing of Molecular Orientation”、Dreyer J. F., Jour
nal de Physique, 1969, 4, 114., “Light Polarization from Films of Lyotropic Nem
atic Liquid Crystals”、及び、J. Lydon, “Chromonics” in “Handbook of Liquid C
rystals Vol.2B: Low Molecular Weight Liquid Crystals II”, D. Demus, J. Goodby,
G. W. Gray, H. W. Spiessm, V. Vill ed, Willey-VCH, P.981-1007(1998)等に記載の色素を使用することができる。
【００３１】
中でも、アゾ系色素が好ましく、アゾ系色素の中でも特にジスアゾ色素或いはトリスアゾ色素が好ましい。さらに、その中でも特に、遊離酸の形が下記式（III）で表されるジスアゾ色素が特に好ましい。
【化３】
2008111952.tif 000004
〔式（III）中、Ｄ1は、ビニル基以外の置換基を有していてもよいフェニル基、置換基を有していてもよいナフチル基、又は置換基を有していてもよい芳香族複素環基を表す。Ａ1は、置換基を有していてもよい芳香族炭化水素基を表す。Ｒ3及びＲ4はそれぞれ独立に、水素原子、置換基を有していてもよいアルキル基、又は置換基を有していてもよいフェニル基を表す。ｍは、０又は１である。〕
【００３２】
式（III）で表されるジスアゾ色素は、分子中の親水性基の数にもよるが、通常は水溶性の色素であり、また、通常は二色性色素である。なお、前記式（III）で表されるジスアゾ色素の分子量としては、遊離酸の形で、通常４５０以上、また、通常１５００以下、好ましくは１１００以下である。
【００３３】
式（III）において、Ｄ1は、ビニル基以外の置換基を有していてもよいフェニル基、置換基を有していてもよいナフチル基、または置換基を有していてもよい芳香族複素環基を表す。中でも、置換基を有していてもよいフェニル基、置換基を有していてもよいナフチル基であるのが好ましく、置換基を有していてもよいフェニル基であるのが液晶性と溶解性の両方の面で特に好ましい。
【００３４】
Ｄ1がフェニル基である場合には、該フェニル基はビニル基以外の置換基を有することができる。ここで、ビニル基とは、ビニル基、及びビニレン基、ビニリデン基等の置換ビニル基をも包含する基を意味するものとする。
【００３５】
フェニル基が有していてもよい置換基のうち、好ましい基の例としては、色素の溶解性を高めるために導入される親水性基、色調を調節するために導入される電子供与性基及び電子吸引性基、などが挙げられる。その具体例を挙げると、メチル基、エチル基、ｎ−プロピル基、ヒドロキシエチル基、１，２−ジヒドロキシプロピル基等の、置換されていてもよい、好ましくは炭素数１〜４のアルキル基；メトキシ基、エトキシ基、ｎ−プロポキシ基、ｎ−ブトキシ基、ヒドロキシエトキシ基、１，２−ジヒドロキシプロポキシ基等の、置換されていてもよい、好ましくは炭素数１〜４のアルコキシ基；メチルアミノ基、エチルアミノ基、プロピルアミノ基、ジメチルアミノ基等の、好ましくは炭素数１〜４のアルキル基を有するアルキルアミノ基；フェニルアミノ基；アセチル基、ベンゾイル基等の、好ましくは炭素数２〜７のアシル基を有するアシルアミノ基；フェニルアミノカルボニル基、ナフチルアミノカルボニル基等の置換カルバモイル基；カルボキシ基；スルホ基；水酸基；シアノ基などが挙げられる。これらの置換基のうち、スルホ基、水酸基、カルボキシ基が特に好ましい。なお、以上の置換基におけるアルキル基、アルコキシ基、フェニル基、及びナフチル基は、更に、水酸基、スルホ基、アルコキシ基等の置換基を有していてもよい。また、フェニル基は、これらの置換基を１つのみ有していても良く、２個以上有していてもよい。この際、フェニル基が有する置換基の数は、通常１個以上、また、通常５個以下、好ましくは２個以下である。また、置換基は、１種のみであっても良く、２種以上が任意の組み合わせ及び比率で置換していても良い。
【００３６】
Ｄ1がナフチル基である場合には、該ナフチル基は置換基を有していてもよい。該ナフチル基が有していてもよい置換基のうち、好ましい基の例としては、溶解性を高めるために導入される親水性基、色調を調節するために導入される電子供与性基及び電子吸引性基、などが挙げられる。その具体例を挙げると、前記フェニル基が有し得る置換基と同種の基、例えば、好ましくは炭素数１〜４のアルキル基；好ましくは炭素数１〜４のアルコキシ基；好ましくは炭素数１〜４のアルキル基を有するアルキルアミノ基；フェニルアミノ基；好ましくは炭素数２〜７のアシル基を有するアシルアミノ基；カルボキシ基；スルホ基；水酸基；シアノ基などが挙げられる。これらの置換基のうち、スルホ基、水酸基、カルボキシ基が好ましい。さらに、ナフチル基は、これらの置換基を１つのみ有していても良く、２個以上有していてもよい。この際、ナフチル基が有する置換基の数は、通常１個以上、また、通常４個以下、好ましくは２個以下である。また、置換基は、１種のみであっても良く、２種以上が任意の組み合わせ及び比率で置換していても良い。
【００３７】
なお、Ｄ1がナフチル基である場合、例えば１−ナフチル基、２−ナフチル基、或いは３−ナフチル基が挙げられるが、中でも２−ナフチル基或いは３−ナフチル基であることが液晶性発現濃度低下のため更に好ましい。
【００３８】
また、Ｄ1が１−ナフチル基である場合には、ナフチル基の３位、４位、６位、或いは８位に置換基を有していることが液晶性発現のため好ましく、特にスルホ基、カルボキシ基、シアノ基を有していることが好ましい。なお、式（III）において、Ｄ1が、３，６−ジスルホ−８−ヒドロキシナフチル基の場合、Ｒ3及びＲ4が水素原子で、ｍ＝０であることはない。また、Ｄ1が２−ナフチル基である場合には、ナフチル基の１位、３位、４位、６位、或いは８位に置換基を有していることが液晶性発現のため好ましく、特に１位、或いは４位に置換基を有していることが好ましく、特にスルホ基を有していることが好ましい。また、Ｄ1が３−ナフチル基である場合には、ナフチル基の６位に置換基を有していることが液晶性発現のため好ましく、特にスルホ基を有していることが好ましい。
【００３９】
Ｄ1が芳香族複素環基である場合、該芳香族複素環基のヘテロ原子としては、窒素原子、硫黄原子等が挙げられるが、窒素原子を有する芳香族複素環基が液晶性発現濃度低下のため好ましい。芳香族複素環基の例を挙げると、ピリジル基、キノリル基、チアゾリル基、ベンゾチアゾリル基などが挙げられ、好ましくはピリジル基である。
【００４０】
また、Ｄ1が芳香族複素環基である場合、該芳香族複素環基は置換基を有していてもよい。該芳香族複素環基が有していてもよい置換基のうち、好ましい基としては、溶解性を高めるために導入される親水性基、色調を調節するために導入される電子供与性基及び電子吸引性基、などが挙げられる。その具体例を挙げると、好ましくは炭素数１〜４のアルキル基；好ましくは炭素数１〜４のアルコキシ基；好ましくは炭素数１〜４のアルキル基を有するアルキルアミノ基；フェニルアミノ基；好ましくは炭素数２〜７のアシル基を有するアシルアミノ基；カルボキシ基；スルホ基；シアノ基などが挙げられる。これらの置換基のうち、スルホ基、カルボキシ基が好ましい。また、芳香族複素環基は、これらの置換基を１つのみ有していても良く、２個以上有していてもよい。この際、芳香族複素環基が有する置換基の数は、通常１個以上、また、通常４個以下、好ましくは２個以下である。また、置換基は、１種のみであっても良く、２種以上が任意の組み合わせ及び比率で置換していても良い。
【００４１】
Ａ1の芳香族炭化水素基の具体例を挙げると、フェニレン基、ナフチレン基等が挙げられる。そのフェニレン基としては１，４−フェニレン基であるのが好ましく、ナフチレン基としては１，４−ナフチレン基であるのが好ましい。分子間相互作用により式（III）で表わされる色素を配向させ易くなるためである。
【００４２】
Ａ1がフェニレン基である場合、該フェニレン基が有し得る置換基としては、極性の小さい基、或いは、水素結合性を有する基が、リオトロピック液晶を形成する上での相互作用による会合性向上の点で好ましい。そのような置換基の具体例を挙げると、メチル基、エチル基、ｎ−プロピル基、ヒドロキシエチル基、１，２−ジヒドロキシプロピル基等の、置換されていてもよい、好ましくは炭素数１〜４のアルキル基；メトキシ基、エトキシ基、ｎ−プロポキシ基、ｎ−ブトキシ基、ヒドロキシエトキシ基、１，２−ジヒドロキシプロポキシ基等の、置換されていてもよい、好ましくは炭素数１〜４のアルコキシ基；アセチル基、ベンゾイル基等の、好ましくは炭素数２〜７のアシル基を有するアシルアミノ基などが挙げられる。なお、以上の置換基におけるアルキル基、アルコキシ基は、更に、これら置換基やヒドロキシ基等の置換基を有していてもよい。また、フェニレン基は、これらの置換基を１つのみ有していても良く、２個以上有していてもよい。この際、フェニレン基が有する置換基の数は、通常１個以上、また、通常４個以下、好ましくは２個以下である。また、置換基は、１種のみであっても良く、２種以上が任意の組み合わせ及び比率で置換していても良い。
【００４３】
一方、Ａ1がナフチレン基である場合、該ナフチレン基が有し得る置換基としては、例えば、メトキシ基、エトキシ基、ヒドロキシエトキシ基、１，２−ジヒドロキシプロポキシ基等の、置換されていてもよい、好ましくは炭素数１〜４のアルコキシ基；水酸基；スルホ基などが、リオトロピック液晶を形成する上での相互作用による会合性向上の点で好ましい。なお、以上の置換基におけるアルコキシ基は、更に、これら置換基やヒドロキシ基等の置換基を有していてもよい。また、ナフチレン基は、これらの置換基を１つのみ有していても良く、２個以上有していてもよい。この際、ナフチレン基が有する置換基の数は、通常１個以上、また、通常４個以下、好ましくは２個以下である。また、置換基は、１種のみであっても良く、２種以上が任意の組み合わせ及び比率で置換していても良い。
【００４４】
前記式（III）において、Ｒ3及びＲ4は、それぞれ独立に、水素原子、置換基を有していてもよいアルキル基、又は置換基を有していてもよいフェニル基を表す。Ｒ3及びＲ4がアルキル基である場合、その例としては、メチル基、エチル基等の、好ましくは炭素数１〜４のアルキル基が挙げられる。また、アルキル基及びフェニル基の有し得る置換基としては、例えば、ヒドロキシ基、カルボキシ基、スルホ基などが挙げられる。Ｒ3及びＲ4がアルキル基又はフェニル基である場合、それらのアルキル基又はフェニル基は置換基を１つのみ有していても良く、２個以上有していてもよい。また、置換基は、１種のみであっても良く、２種以上が任意の組み合わせ及び比率で置換していても良い。
これらのＲ1及びＲ2の中で、少なくとも一方が水素原子であるのが特に好ましい。
【００４５】
前記式（III）で表される色素は、通常、色調が黒色で高いリオトロピック液晶状態を形成することができる。したがって、湿式成膜法により形成される異方性膜用の色素として適している。また、前記式（III）で表される色素は、波長分散性が低く、その二色比も高いので、該色素を用いると高い分子配向度が得られるため、偏光特性の高い異方性膜を得ることができる。
【００４６】
色素は、前記式（III）で示されるような遊離酸の形のまま使用してもよく、酸基の一部が塩型を取っているものであってもよい。また、塩型の色素と遊離酸型の色素が混在していてもよい。さらに、製造時に塩型で得られた場合はそのまま使用してもよいし、所望の塩型に変換してもよい。塩型の交換方法としては、公知の方法を任意に用いることができ、例えば以下の方法が挙げられる。
【００４７】
１）塩型で得られた色素の水溶液に塩酸等の強酸を混合し、色素を遊離酸の形で酸析せしめたのち、所望の対イオンを有するアルカリ溶液（例えば水酸化リチウム水溶液）で色素酸性基を中和し塩交換する方法。
２）塩型で得られた色素の水溶液に、所望の対イオンを有する大過剰の中性塩（例えば塩化リチウム）を混合し、塩析ケーキの形で塩交換を行なう方法。
３）塩型で得られた色素の水溶液を、強酸性陽イオン交換樹脂で処理し、色素を遊離酸の形で酸析せしめたのち、所望の対イオンを有するアルカリ溶液（例えば水酸化リチウム水溶液）で色素酸性基を中和し塩交換する方法。
４）予め所望の対イオンを有するアルカリ溶液（例えば水酸化リチウム水溶液）で処理した強酸性陽イオン交換樹脂に、塩型で得られた色素の水溶液を作用させ、塩交換を行なう方法。
【００４８】
前記塩型の例としては、Ｎａ、Ｌｉ、Ｋ等のアルカリ金属の塩、アルキル基若しくはヒドロキシアルキル基で置換されていてもよいアンモニウムの塩、又は有機アミンの塩などが挙げられる。有機アミンの例として、炭素数１〜６の低級アルキルアミン、ヒドロキシ置換された炭素数１〜６の低級アルキルアミン、カルボキシ置換された炭素数１〜６の低級アルキルアミン等が挙げられる。これらの塩型の場合、その種類は１種類に限られず複数種混在していてもよい。
【００４９】
前記式（III）で表される色素の遊離酸の形での具体例としては、例えば以下の色素Ｎｏ．（１）から色素Ｎｏ．（２９）に示す構造の色素が挙げられるが、これらに限定されるものではない。
【００５０】
【化４】
2008111952.tif 000005
【００５１】
【化５】
2008111952.tif 000006
【００５２】
【化６】
2008111952.tif 000007
【００５３】
【化７】
2008111952.tif 000008
【００５４】
【化８】
2008111952.tif 000009
【００５５】
【化９】
2008111952.tif 000010
【００５６】
【化１０】
2008111952.tif 000011
【００５７】
前記式（III）で表されるアゾ系色素は、それ自体公知の方法に従って製造することができる。例えば前記色素Ｎｏ．（１）で示される色素は、下記（Ａ）、（Ｂ）の工程で製造できる。
（Ａ）３−アミノベンゼンスルホン酸（メタニル酸）と８−アミノ−２−ナフタレンスルホン酸（１，７−クレーブ酸）とから常法［例えば、細田豊著「新染料化学」（昭和４８年１２月２１日、技報堂発行）第３９６頁第４０９頁参照］に従って、ジアゾ化、カップリング工程を経てモノアゾ化合物を製造する。
（Ｂ）得られたモノアゾ化合物を同様に、常法によりジアゾ化し、７−アミノ−１−ナフトール−３，６−ジスルホン酸（ＲＲ酸）とカップリング反応を行い塩化ナトリウムで塩析することにより目的の色素Ｎｏ．（１）が得られる。
得られた色素は、必要に応じ精製処理を行なってもよい。
【００５８】
なお、色素は、１種を用いても良く、２種以上を任意の組み合わせ及び比率で併用しても良い。例えば、前記式（III）で表わされるアゾ系色素を使用する場合、前記アゾ系色素は単独で使用してもよく、前記式（III）で表わされる色素を２種以上併用してもよく、配向を低下させない程度に１種又は２種以上の他の色素を併用しても良い。この際、前記式（III）で表わされるアゾ系色素と併用できる色素のうち好ましいものの例を挙げると、C.I.Direct Yellow 12、C.I.Direct Yellow 34、C.I.Direct Yellow 86、C.I.Direct Yellow 142、C.I.Direct Yellow 132、C.I.Acid Yellow 25、C.I.Direct Orange 39、C.I.Direct Orange 72、C.I.Direct Orange 79,、C.I.Acid Orange28、C.I.Direct Red 39、C.I.Direct Red 79、C.I.Direct Red 81、C.I.Direct Red 83、Ｃ．Ｉ．Direct Red 89、C.I.Acid Red 37、C.I.Direct Violet9、C.I.Direct Violet 35、C.I.Direct Violet 48、C.I.Direct Violet 57、C.I.Direct Blue 1、C.I.Direct Blue 67、C.I.Direct Blue 83、C.I.Direct Blue 90、C.I.Direct Green 42、C.I.Direct Green 51、C.I.Direct Green 59などが挙げられる。
【００５９】
一方、異方性材料のうち透明材料としては、例えば、以下のＡ−１〜Ａ−２１等のリオトロピック液晶性化合物などが挙げられる。なお、リオトロピック液晶性化合物とは、特定の溶媒に、特定の濃度範囲で溶解した場合に液晶性を示す化合物である（丸善株式会社、液晶便覧３ｐ等を参照）。
【００６０】
【化１１】
2008111952.tif 000012
【００６１】
【化１２】
2008111952.tif 000013
【００６２】
【化１３】
2008111952.tif 000014
【００６３】
【化１４】
2008111952.tif 000015
【００６４】
【化１５】
2008111952.tif 000016
【００６５】
【化１６】
2008111952.tif 000017
【００６６】
【化１７】
2008111952.tif 000018
【００６７】
【化１８】
2008111952.tif 000019
【００６８】
【化１９】
2008111952.tif 000020
【００６９】
【化２０】
2008111952.tif 000021
【００７０】
【化２１】
2008111952.tif 000022
【００７１】
【化２２】
2008111952.tif 000023
【００７２】
【化２３】
2008111952.tif 000024
【００７３】
【化２４】
2008111952.tif 000025
【００７４】
【化２５】
2008111952.tif 000026
【００７５】
【化２６】
2008111952.tif 000027
【００７６】
【化２７】
2008111952.tif 000028
【００７７】
【化２８】
2008111952.tif 000029
【００７８】
【化２９】
2008111952.tif 000030
【００７９】
【化３０】
2008111952.tif 000031
【００８０】
【化３１】
2008111952.tif 000032
【００８１】
また、その他の透明材料としては、以下のＢ−１〜Ｂ−７の化合物等が挙げられる。これらのＢ−１〜Ｂ−７の化合物は、前記のリオトロピック液晶性化合物と併用することにより、リオトロピック液晶性化合物と相互作用して配向しやすいため、好ましい。
【化３２】
2008111952.tif 000033
【００８２】
【化３３】
2008111952.tif 000034
【００８３】
【化３４】
2008111952.tif 000035
【００８４】
【化３５】
2008111952.tif 000036
【００８５】
【化３６】
2008111952.tif 000037
【００８６】
【化３７】
2008111952.tif 000038
【００８７】
【化３８】
2008111952.tif 000039
【００８８】
なお、透明材料は、１種を用いても良く、２種以上を任意の組み合わせ及び比率で併用しても良い。
また、異方性材料の使用量は本発明の効果を著しく損なわない限り任意である。通常は、アセチレン系化合物並びに必要に応じて用いる溶剤及びその他の成分の含有量が異方性材料に対して所望の量となるように、その使用量を設定すればよい。
【００８９】
［１−３．溶剤］
異方性膜用組成物に含有される溶剤は、異方性材料を溶解することが可能な溶剤である。溶剤の例を挙げると、水、水混和性のある有機溶剤、或いはこれらの混合物などが適している。有機溶剤の具体例としては、メチルアルコール、エチルアルコール、イソプロピルアルコール等のアルコール類；エチレングリコール、ジエチレングリコール等のグリコール類；メチルセロソルブ、エチルセロソルブ等のセロソルブ類等が挙げられる。
また、溶剤は、１種を用いても良く、２種以上を任意の組み合わせ及び比率で併用しても良い。
【００９０】
また、溶剤の沸点は、気圧１気圧において、通常２５０℃以下、中でも２００℃以下、特に１５０℃以下が好ましい。沸点が高すぎると異方性膜の製造時に溶剤の乾燥を円滑に行なえなくなる可能性がある。
【００９１】
本発明の異方性膜用組成物中に占める溶剤の量は、本発明の効果を著しく損なわない限り任意である。ただし、異方性材料の溶解性や会合状態の形成濃度にも依存するが、異方性材料の濃度が、通常０．０５重量％以上、中でも０．１重量％以上、また、通常５０重量％以下、中でも４０重量％以下、特に３０重量％以下となる量だけ、溶剤を用いることが好ましい。この濃度が小さすぎると液晶を形成することが困難となる可能性があり、大きすぎると塗布時の膜厚制御が困難となる可能性がある。
【００９２】
［１−４．その他の成分］
本発明の異方性膜用組成物には、上記アセチレン系化合物、異方性材料および溶剤以外にも、他の材料を含有していてもよい。例えば、基材への濡れ性、塗布性などを向上させるため、必要に応じて界面活性剤等の添加剤を加えることができる。界面活性剤としては、アニオン系、カチオン系、ノニオン系のいずれも使用可能である。その使用濃度は通常０．０５重量％以上、０．５重量％以下が好ましい。
【００９３】
さらに、本発明の異方性膜用組成物は、基材への染着性などを向上させるため、必要に応じて異方性材料の会合状態を制御するための会合制御剤を含有させることができる。その具体例を挙げると、前述の界面活性剤、アルコール類、グリコール類、尿素、塩化ナトリウム、ボウ硝等の無機塩などが挙げられる。その使用濃度は通常０．０５重量％以上、３０重量％以下が好ましい。
なお、その他の成分は、１種を用いても良く、２種以上を任意の組み合わせ及び比率で併用しても良い。
【００９４】
［１−５．異方性膜用組成物の利点］
本発明の異方性膜用組成物は、濡れ性が良好であるため、塗布による異方性膜の製造時に、欠陥の少ない異方性膜を得ることができる。また、従来の手法により濡れ性を改善した組成物を用いて形成した異方性膜では二色比等の光学特性が不良であったが、本発明の異方性膜用組成物を用いて形成した異方性膜ではそのように光学特性が悪化しにくく、良好な光学特性を有する異方性膜が得られる。
【００９５】
［２．異方性膜］
本発明の異方性膜は、上記アセチレン系化合物を含有する。この異方性膜は、上述した本発明の異方性膜用組成物を用いて形成されるもので、通常、アセチレン系化合物及び異方性材料を含んで形成される。また、本発明の異方性膜は、必要に応じて、アセチレン系化合物及び異方性材料以外の成分を含んでいても良い。それらの各成分の含有比率は、通常は、上述した本発明の異方性膜用組成物と同様である。
【００９６】
異方性膜の製造方法に制限は無いが、例えば、本発明の異方性膜用組成物をガラス板などの各種基材表面に湿式成膜法にて成膜し、異方性膜用組成物中に含まれる異方性材料を配向、積層して得る方法などが挙げられる。
【００９７】
本発明の異方性膜用組成物を用いて異方性膜を形成する場合、前記の例示した方法では、異方性膜用組成物に溶剤を含有させて、本発明の異方性膜用組成物を、異方性材料を溶剤に溶解させた溶液の状態にして用いる。
【００９８】
異方性膜用組成物を用い、前記の例示した方法で異方性膜を形成するには、前記異方性膜用組成物を調製後、ガラス板などの各種基材に塗布し、異方性材料を配向、積層して得る方法など公知の方法が採用される。
【００９９】
湿式成膜法としては、例えば、原崎勇次著「コーティング工学」株式会社朝倉書店、１９７１年３月２０日発行、２５３頁から２７７頁や、市村國宏監修「分子協調材料の創製と応用」株式会社シーエムシー出版、１９９８年３月３日発行、１１８頁から１４９頁などに記載の公知の方法を用いることができる。また、例えば、あらかじめ配向処理を施した基材上に、スピンコート法、スプレーコート法、バーコート法、ロールコート法、ブレードコート法、フリースパンコート法、ダイコート法などで塗布する方法も挙げられる。
【０１００】
塗布時の温度は本発明の効果を著しく損なわない限り任意であるが、通常０℃以上、中でも１０℃以上、また、通常８０℃以下、中でも６０℃以下が好ましい。また、塗布時の湿度も本発明の効果を著しく損なわない限り任意であるが、通常１０％ＲＨ以上、また、通常８０％ＲＨ以下が好ましい。
【０１０１】
また、前記の例示した方法で本発明の異方性膜を形成する場合、成膜後に溶剤を乾燥、除去する。乾燥時の温度及び湿度は本発明の効果を著しく損なわない限り任意であるが、湿度は通常０℃以上、中でも１０℃以上、また、通常１２０℃以下、中でも１００℃以下が好ましく、湿度は通常１０％ＲＨ以上、また、通常８０ＲＨ％以下が好ましい。
【０１０２】
また、基材としては、例えば、ガラスやトリアセテート、アクリル、ポリエステル、トリアセチルセルロース又はウレタン系のフィルム等を用いることができる。なお、この基材表面には、二色性色素等の異方性材料の配向方向を制御するために、「液晶便覧」丸善株式会社、平成１２年１０月３０日発行、２２６頁から２３９頁などに記載の公知の方法により、配向処理層を施していてもよい。
【０１０３】
このような方法で製造された異方性膜は機械的強度が低い場合もあるので、必要に応じ、保護層を設けて使用することも可能である。この保護層は、例えば、トリアセテート、アクリル、ポリエステル、ポリイミド、トリアセチルセルロース又はウレタン系のフィルム等の透明な高分子膜を積層して形成され、実用に供する。
【０１０４】
前記の方法で基材上に形成される本発明の異方性膜の膜厚は、乾燥後の膜厚で、好ましくは３０μｍ以下、更に好ましくは２０μｍ以下、特に好ましくは１０μｍ以下で、好ましくは５０ｎｍ以上である。この膜厚が上記下限を下回ると膜内での均一な膜厚が得にくい場合があり、上記上限を超えると膜内での異方性材料の均一な配向が得にくい場合がある。
【０１０５】
上述した本発明の異方性膜は、二色比などの光学特性が高く、且つ、欠陥が少ないという優れた性質を有する。このような優れた利点が得られる理由は定かでないが、異方性膜用組成物にアセチレン系化合物を含有させたためであると推察される。即ち、アセチレン系化合物は、界面活性剤として機能することにより異方性膜用組成物の濡れ性を高めるため異方性膜の欠陥の発生を抑制でき、且つ、従来の界面活性剤と異なり異方性膜に含有させても二色比等の光学特性を悪化させ難いために、上記の優れた性質を得られるものと推察される。
【０１０６】
本発明の異方性膜の具体的な光学特性の程度は用途等に応じて任意であるが、二色比としては、通常２以上、中でも５以上、特に１０以上である。
【０１０７】
本発明の異方性膜は、上記異方性膜用組成物で説明したアセチレン系化合物を含有するものであり、光吸収の異方性を利用し、直線偏光、円偏光、楕円偏光等を得る偏光素子として機能するほか、膜形成プロセスと基材や異方性材料を含有する組成物の選択により、屈折率異方性や伝導異方性などの各種異方性膜として機能化が可能となり、様々な種類の、多様な用途に適用可能な偏光素子とすることができる。
【０１０８】
本発明の異方性膜を偏光素子として使用する場合、前記の例示した方法で製造された異方性膜そのものを使用してもよく、また、異方性膜上に保護層、粘着層、反射防止層、位相差層など、様々な機能をもつ層を積層形成し、積層体として使用してもよい。
【０１０９】
本発明の偏光素子は、上述した本発明の異方性膜を用いたものであるが、異方性膜のみからなる偏光素子であってもよいし、基板上に異方性膜を有する偏光素子であってもよい。基板上に異方性膜を有する偏光素子は、基板も含めて偏光素子とよぶ。
【０１１０】
本発明の異方性膜を基板上に形成して偏光素子として使用する場合、形成された異方性膜そのものを使用してもよく、また上記のような保護層のほか、粘着層或いは反射防止層、配向膜、位相差フィルムとしての機能、輝度向上フィルムとしての機能、反射フィルムとしての機能、半透過反射フィルムとしての機能、拡散フィルムとしての機能などの光学機能をもつ層など、様々な機能をもつ層を湿式成膜法などにより積層形成して、積層体として使用してもよい。このように、本発明の偏光素子に、様々な機能をもつ層を形成した素子が、本発明の光学素子である。なお、これらの層は、１層のみを形成しても良く、２層以上を任意の組み合わせ及び順番に形成しても良い。
【０１１１】
これら光学機能を有する層は、例えば以下の様な方法により形成することが出来る。
位相差フィルムとしての機能を有する層は、例えば特許第２８４１３７７号公報、特許第３０９４１１３号公報などに記載の延伸処理を施したり、特許第３１６８８５０号公報などに記載された処理を施したりすることにより形成することができる。
【０１１２】
また、輝度向上フィルムとしての機能を有する層は、例えば特開２００２−１６９０２５号公報や特開２００３−２９０３０号公報に記載されるような方法で微細孔を形成すること、或いは、選択反射の中心波長が異なる２層以上のコレステリック液晶層を重畳することにより形成することができる。
【０１１３】
反射フィルム又は半透過反射フィルムとしての機能を有する層は、蒸着やスパッタリングなどで得られた金属薄膜を用いて形成することができる。
拡散フィルムとしての機能を有する層は、上記の保護層に微粒子を含む樹脂溶液をコーティングすることにより、形成することができる。
また、位相差フィルムや光学補償フィルムとしての機能を有する層は、ディスコティック液晶性化合物、ネマティック液晶性化合物などの液晶性化合物を塗布して配向させることにより形成することができる。
【実施例】
【０１１４】
以下、実施例により本発明を更に具体的に説明するが、本発明はその要旨を逸脱しない限り、以下の実施例に限定されるものではない。
【０１１５】
［異方性材料の調製例］
４−アミノベンゾニトリルと８−アミノ−２−ナフタレンスルホン酸とから常法に従って、ジアゾ化、カップリング反応を経て、モノアゾ化合物を製造し、次いで、得られたモノアゾ化合物を、常法に従ってジアゾ化し、７−アミノ−１−ナフトール−３，６−ジスルホン酸とカップリング反応を行い、塩化ナトリウムで塩析することにより、二色性アゾ色素のナトリウム塩を得た。得られた二色性アゾ色素のナトリウム塩の水溶液をイオン交換樹脂に通した後、塩化リチウムで中和し、蒸発乾固させて、下記構造式で表わされる二色性アゾ色素リチウム塩の粉末を異方性材料として得た。
【０１１６】
【化３９】
2008111952.tif 000040
【０１１７】
［実施例１］
１重量％のイソプロピルアルコールを含む蒸留水にサーフィノール６１（エアープロダクツ社製）が０．０１重量％になるように溶解させた水溶液に、上記調製例で得られた異方性材料とアリザリンレッドＳを、それぞれの濃度が２１重量％と１重量％となるように蒸留水に加えた後、加熱攪拌して溶解させることにより、ネマチック液晶性の均一な異方性膜用組成物を調製した。
【０１１８】
ガラス製基材（７５ｍｍ×２５ｍｍ、厚さ１．１ｍｍ）表面に膜厚約８００Åのポリイミド配向膜が形成されたものを用意し、該ポリイミド配向膜を予めラビング処理した後、その上に、前記で調製した異方性膜用組成物をギャップ５μｍのアプリケーター（井元製作所社製）で塗布し自然乾燥させることにより、塗布面全面に形成された異方性膜層を得た。得られた異方性膜層を大塚電子社製ＲＥＴＳ−１００型位相差フィルム・光学材料評価装置を用いて波長６７０ｎｍでの二色比を測定した結果を表１に示した。なお、表１の塗布面の外観の欄において、均一とは塗布面の外観が均一であることを表し、カスレとは塗布面の外観が擦れていることを表す。
【０１１９】
［実施例２］
サーフィノール６１の代わりにオルフィンＰＤ６０１（日信化学工業社製）を使用した以外は実施例１と同様にして、塗布面全面に形成された異方性膜層を得た。得られた異方性膜層を大塚電子社製ＲＥＴＳ−１００型位相差フィルム・光学材料評価装置を用いて二色比を測定した結果を表１に示した。
【０１２０】
［実施例３］
サーフィノール６１の代わりにオルフィンＥＸＰ４０３６（日信化学工業社製）を使用した以外は実施例１と同様にして塗布面全面に形成された異方性膜層を得た。得られた異方性膜層を大塚電子社製ＲＥＴＳ−１００型位相差フィルム・光学材料評価装置を用いて二色比を測定した結果を表１に示した。
【０１２１】
［比較例１］
サーフィノール６１水溶液の代わりに１重量％のイソプロピルアルコールを含む蒸留水を用いた以外は実施例１と同様にして異方性膜層を得た。この膜層塗布面の半分程度はガラス基板が露出していた。得られた異方性膜層を大塚電子社製ＲＥＴＳ−１００型位相差フィルム・光学材料評価装置を用いて二色比を測定した結果を表１に示した。
【０１２２】
［比較例２］
サーフィノール６１の代わりにＴｒｉｔｏｎ  Ｘ−１００（アルドリッチ社製）を使用した以外は実施例１と同様にして異方性膜層を得た。この膜層塗布面の半分程度はガラス基板が露出していた。
【０１２３】
［比較例３］
サーフィノール６１の代わりにドデシル硫酸ナトリウム（関東化学社製）を使用した以外は実施例１と同様にして異方性膜層を得た。この膜層塗布面の半分程度はガラス基板が露出していた。
【０１２４】
［比較例４］
サーフィノール６１の代わりにニューコール７０７（日本乳化剤社製）を使用した以外は実施例１と同様にして異方性膜層を得た。この膜層塗布面の半分程度はガラス基板が露出していた。
【０１２５】
【表１】
2008111952.tif 000041
【産業上の利用可能性】
【０１２６】
本発明は、例えば、光吸収の異方性を利用し直線偏光、円偏光、楕円偏光等を得る偏光素子に用いることができる他、膜形成プロセスと基材や異方性材料を含有する異方性膜用組成物の選択により、屈折異方性や伝導異方性等の各種異方性膜として機能化が可能となり、様々な種類の、多様な用途の光学素子として使用することができる。